(57)【特許請求の範囲】
【請求項１】
正極合剤層を有する正極と、
負極合剤層を有する負極と、
前記正極および前記負極の間に形成されたセパレータと、を有する電極群と、
前記電極群を収納する電池缶と、を有する円筒捲回式電池であって、
前記電極群を構成する前記正極、前記負極、および前記セパレータは、捲回されており、
前記電極群の捲回軸方向において、前記電極群が複数個、前記電池缶内に収納され、
前記複数個の電極群には、最下部の電極群および最上部の電極群が含まれ、
前記複数個の電極群の各々の間に絶縁板が挿入され、
前記電極群の捲回軸方向において、前記電池缶の上部に電池蓋が設けられ、
前記複数個の電極群の各々に正極リードおよび負極リードが形成され、
前記複数個の電極群の各々は正極リードで接続され、
前記複数個の電極群の各々は負極リードで接続され、
前記電極群の捲回軸方向において、前記最下部の電極群の負極リードが前記電池缶に接続され、
前記電極群の捲回軸方向において、前記最上部の電極群の正極リードが電池蓋部に接続される円筒捲回型電池。
【請求項２】
請求項１において、
前記電極群の捲回軸方向において、前記電極群の長さが前記電極群の直径以下である円筒捲回型電池。
【請求項３】
請求項１または２において、
前記絶縁板の直径は、前記電極群の外径以上、前記電池缶の内径以下である円筒捲回型電池。
【請求項４】
請求項１乃至３のいずれかにおいて、
前記電極群の捲回軸方向において、前記最下部の電極群および前記電池缶の間に最下部の絶縁板が挿入され、
前記最下段の絶縁板に穴が設けられ、
前記最下部の電極群における負極リードが、前記最下部の絶縁板の穴が存在する方向に折り曲げられている円筒捲回型電池。
【請求項５】
請求項１乃至４のいずれかにおいて、
前記正極リードまたは前記負極リードの一方に、フューズまたはＰＴＣサーミスタが組み込まれている円筒捲回型電池。
【請求項６】
請求項１乃至５のいずれかにおいて、
前記電極群の捲回軸方向において、前記複数個の電極群の各々の間に、前記正極リード及び前記負極リードに代えて正極集電体および負極集電体が形成され、
前記正極集電体には前記正極合剤層が未塗工であり、
前記負極集電体には前記負極合剤層が未塗工であり、
前記正極集電体において前記正極合剤層が未塗工の部分、または、前記負極集電体において前記負極合剤層が未塗工の部分に曲率が設けられている円筒捲回型電池。
【発明の詳細な説明】
【技術分野】
【０００１】
本発明は、円筒捲回型電池に関する。
【背景技術】
【０００２】
二次電池の中でもエネルギー密度が高く自己放電が少ない等の利点を有するリチウムイオン電池は、各種携帯用機器の電源、産業用や民生用機器の電源、車載用電源や電力貯蔵用電源など、その利用範囲が拡大されつつある。
【０００３】
リチウムイオン電池の充放電部分の構造は、通常、正極と負極の間にセパレータを挟んで、極材とセパレータを積層状に配置した積層式と、渦巻状に捲回した捲回式が用いられる。捲回式の電池は、高容量化や高出力化を図るため、小さな容積に有効電極面積が広く得られるようにしたものである。
【０００４】
一般にリチウムイオン電池の負極活物質としては、難黒鉛化性炭素や黒鉛等の炭素材料が用いられるが、最近、ある種の金属がリチウムと電気化学的に合金化して、これが可逆的に生成・分解することを応用した合金負極材料や、サイクル特性を改善する手法として、スズやケイ素を合金化して膨張を抑制する試みが特許文献１で紹介されている。これら負極材料の多くは、リチウムイオンの吸脱着によって膨張・収縮が大きいことが知られている。
【先行技術文献】
【特許文献】
【０００５】
【特許文献１】特開２００８−２６２７７７号公報
【発明の概要】
【発明が解決しようとする課題】
【０００６】
しかしながら、上記のような負極材料を用いて電極を作製し電池を形成した場合、充放電時に負極活物質が膨張収縮し、それに伴って捲回体内に不均一な応力分布が発生し、電極が圧迫されて電解液が排出されたり、集電体から負極合剤の剥離が生じたり、負極合剤にひび割れが生じて劣化するという問題があった。また、電池の高出力化に伴い、何らかの原因で内部短絡等が生じた場合、大電流が流れて損傷規模を拡大する可能性があった。
【０００７】
これらの問題を解決するため、特許文献１では、扁平状の断面を有する捲回体において、正極が捲回方向に分割され、互いに絶縁された複数の部材で構成することにより異常の短絡反応が分割でき、かつ充放電に伴う膨張収縮による捲回体内部の応力を緩和することが開示されている。
【０００８】
しかしながら、この方式では、応力緩和策に関し、捲回体の捲回方向および扁平断面形状の捲回体の応力緩和に対しては有効であるが、断面が円形状の捲回体や軸方向に長い捲回体の場合、応力緩和効果が小さい可能性がある。実際、充放電によって劣化した電池を解体して電極の損傷部位を調べた結果、リチウムイオンの吸脱着によって膨張・収縮が大きい負極合剤層が圧縮作用で電解液の排出や、合剤層にひび割れが生じて活物質の孤立化が起こり劣化していること、その劣化部位が円筒型捲回体の軸方向の中央部分に集中し、上端および下端部位が健全であることから、捲回体軸方向の中央部分に応力集中が生じていることを突き止めた。
【０００９】
本発明が解決しようとする課題は、円筒型捲回体において、充放電時に捲回体内に発生する軸方向の応力を緩和して電池の寿命を長寿命化するとともに何らかの原因で内部短絡が生じても外部損傷をできるだけ小さくすることにある。
【課題を解決するための手段】
【００１０】
上記課題を解決するための本発明の特徴は以下の通りである。
（１）正極合剤層を有する正極と、負極合剤層を有する負極と、正極および負極の間に形成されたセパレータと、を有する電極群と、電極群を収納する電池缶と、を有する円筒捲回式電池であって、電極群を構成する正極、負極、およびセパレータは、捲回されており、電極群の捲回軸方向において、電極群が複数個、電池缶内に収納され、複数個の電極群には、最下部の電極群および最上部の電極群が含まれ、複数個の電極群の各々の間に絶縁板が挿入されている円筒捲回型電池。
（２）上記において、電極群の捲回軸方向において、電池缶の上部に電池蓋が設けられ、複数個の電極群の各々に正極リードおよび負極リードが形成され、複数個の電極群の各々は正極リードで接続され、複数個の電極群の各々は負極リードで接続され、電極群の捲回軸方向において、最下部の電極群の負極リードが電池缶に接続され、電極群の捲回軸方向において、最上部の電極群の正極リードが電池蓋部に接続される円筒捲回型電池。
（３）上記において、電極群の捲回軸方向において、電極群の長さが電極群の直径以下である円筒捲回型電池。
（４）上記において、絶縁板の直径は、電極群の外径以上、電池缶の内径以下である円筒捲回型電池。
（５）上記において、電極群の捲回軸方向において、最下部の電極群および電池缶の間に最下部の絶縁板が挿入され、最下段の絶縁板に穴が設けられ、最下部の電極群における負極リードが、最下部の絶縁板の穴が存在する方向に折り曲げられている円筒捲回型電池。
（６）上記において、正極リードまたは負極リードの一方に、フューズまたはＰＴＣサーミスタが組み込まれている円筒捲回型電池。
（７）上記において、電極群の捲回軸方向において、複数個の電極群の各々の間に、正極集電体および負極集電体が形成され、正極集電体には正極合剤層が未塗工であり、負極集電体には負極合剤層が未塗工であり、正極集電体において正極合剤層が未塗工の部分、または、負極集電体において負極合剤層が未塗工の部分に曲率が設けられている円筒捲回型電池。
【発明の効果】
【００１１】
本発明によれば、充放電で生じる捲回体内部の不均一な応力分布を緩和できるため、サイクル寿命を長寿命化できる効果が得られる。また、上記した以外の課題、構成及び効果は以下の実施形態の説明により明らかにされる。
【図面の簡単な説明】
【００１２】
【図１】円筒型リチウムイオン二次電池の長手方向断面図。
【図２】図１の最上部に設置する電極群の外観図。
【図３】図１の中間部分に設置する電極群の外観図。
【図４】図１の最下部に設置する電極群の外観図。
【図５（Ａ）】電極群の上下端面に設置する絶縁板の形状を示す図。
【図５（Ｂ）】電極群の上下端面に設置する絶縁板の形状を示す図。
【図５（Ｃ）】電極群の上下端面に設置する絶縁板の形状を示す図。
【図６】複数の電極群を接続した縦断面形状の一例を示す図。
【図７（Ａ）】複数の電極群を接続した縦断面形状の他の実施例を示す図。
【図７（Ｂ）】複数の電極群を接続した縦断面形状の他の実施例を示す図。
【図８】図７の電極構成と捲回方法を示す簡略図。
【図９】図８のＡ部ａ−ａ断面拡大図。
【発明を実施するための形態】
【００１３】
以下、図面等を用いて、本発明の実施形態について説明する。以下の説明は本発明の内容の具体例を示すものであり、本発明がこれらの説明に限定されるものではなく、本明細書に開示される技術的思想の範囲内において当業者による様々な変更および修正が可能である。また、本発明を説明するための全図において、同一の機能を有するものは、同一の符号を付け、その繰り返しの説明は省略する場合がある。
【００１４】
本発明の一実施形態としては、電池を高容量化、高出力化するため円筒状に捲回された電極群の、特に軸方向に生じる応力分布を緩和することにある。具体的には長さの長い軸方向の電極群に電池反応を起こさない領域を設け、この領域を利用して電池反応部で生じる軸方向の伸びを吸収させて発生応力を緩和することにある。ここで、電池反応を起こさない領域を設けるには、（１）軸方向に短尺電極群を製作し、それらの正極同士および負極同士を導電リードで複数個接続する方法、（２）あるいは活物質合剤を軸方向に分割塗工した正極および負極を用い、セパレータを介して正極と負極とが互いに対向するように捲回した電極群とする方法で達成できる。
【００１５】
図１は、円筒型リチウムイオン二次電池の長手方向断面図である。電極群の軸方向に電池反応を起こさない領域を設ける（１）の方法として、図１の縦断面図に示すように本実施形態の円筒型リチウムイオン電池１は、正極と負極とがセパレータを介して対向するように捲回された短尺の電極群２が、電気絶縁板３を挟んで電池缶４内に分離した構成で複数個設置されたものである。最下部の電極群２の負極リード９は、下絶縁板６を挟んで電池缶４の底に、最上部の正極リード８は上絶縁板５を挟んで電池蓋７に溶接され、電解液を注入した後、電池蓋７がガスケット１０を介して電池缶４の上部でかしめられている。
なお、正極活物質および負極活物質として、リチウムイオンを吸蔵、放出して膨張・収縮を繰り返すもの以外に、マグネシウムイオンやナトリウムイオンを吸蔵、放出して膨張・収縮を繰り返すものを用いても良い。
【００１６】
負極は、負極集電体上に負極合剤層が形成されて構成される。負極合剤層は、負極活物質、任意の導電剤及びバインダで構成される。
【００１７】
負極活物質には、リチウムイオンを電気化学的に吸蔵・放出可能な黒鉛や非晶質炭素を利用可能であるが、リチウムイオンの吸蔵・放出が可能であれば種類や材料に制限はない。使用する負極活物質は、一般に粉末状態で使用されることが多いので、バインダを混合して粉末同士を結合させると同時に、この負極活物質からなる層を合剤層として負極集電体へ接着させている。
【００１８】
導電助剤は、導電性を有し、実質的にリチウムイオンを吸蔵しないが、コークス、カーボンブラック、アセチレンブラック、カーボンファイバー、ケチェンブラック、カーボンナノチューブ、メソカーボンマイクロビーズ、気相成長炭素繊維等の炭素材料を用いてもよい。
【００１９】
バインダには、ポリフッ化ビニリデン（ＰＶＤＦ）の他に、ポリテトラフルオロエチレン等のフッ素系ポリマー、スチレンブタジエンゴム（ＳＢＲ）、アクリロニトリルゴムなどを用いてもよい。負極の還元電位で分解せず、非水電解質あるいはそれを溶解させる溶媒と反応しなければ、上で列挙されていない他のバインダを用いてもよい。負極スラリを調製する際に用いる溶媒には、バインダに適応した公知のものを用いてもよい。例えば、ＳＢＲの場合は水等、ＰＶＤＦの場合はアセトン、トルエン等、公知の溶媒を用いることができる。
【００２０】
負極集電体は、リチウムと合金化しにくい材質であることが条件であり、銅、ニッケル、チタンなど、あるいはこれらの合金からなる金属箔がある。特に、銅箔が多用されている。
【００２１】
負極は、負極活物質、導電剤、バインダ、及び有機溶媒を混合した負極スラリを、ドクターブレード法などによって負極集電体へ付着させた後、加熱して有機溶媒を乾燥させ、ロールプレスによって加圧成形することにより、作製することができる。負極合剤層は、負極スラリの有機溶媒を乾燥させることにより、負極集電体上に作製される。
【００２２】
正極は、正極集電体上に正極合剤層が形成されて構成される。正極合剤層８ｂは、正極活物質、任意の導電剤及びバインダで構成される。
【００２３】
正極活物質は、リチウムを含有する酸化物からなる。リチウムを含有する酸化物としては、例えば、ＬｉＣｏＯ2、ＬｉＮｉＯ2、ＬｉＭｎ1/3Ｎｉ1/3Ｃｏ1/3Ｏ1/3、ＬｉＭｎ0.4Ｎｉ0.4Ｃｏ0.2Ｏ2のような層状構造を有する酸化物、ＬｉＭｎ2Ｏ4やＬｉ1+xＭｎ2-xＯ4のようなスピネル構造を有するリチウムマンガン複合酸化物、または、これらの酸化物においてＭｎの一部をＡｌやＭｇ等の他の元素で置換したものを用いることができる。
【００２４】
正極活物質は一般に高抵抗であるため、導電剤として炭素粉末を混合することにより、正極活物質の電気伝導性を補っている。正極活物質と導電剤はともに粉末であるため、バインダを混合して粉末同士を結合させると同時に、この粉末層を正極合剤層として正極集電体へ接着させている。導電剤には、天然黒鉛、人造黒鉛、コークス、カーボンブラック、または非晶質炭素などを使用することが可能である。導電剤の平均粒径を正極活物質粉末の平均粒径よりも小さくすると、導電剤が正極活物質粒子表面に付着しやすくなり、少量の導電剤によって正極の電気抵抗が減少する場合が多い。したがって、導電剤の材料は、正極活物質の平均粒径に応じて選択すれば良い。
【００２５】
正極集電体は、電解液に溶解しにくい材質であれば良く、アルミニウム箔が多用されている。
【００２６】
正極は、正極活物質、導電剤、バインダ、及び有機溶媒を混合した正極スラリを、ブレードを用いて正極集電体へ塗布する方法、すなわちドクターブレード法により作製することができる。正極集電体へ塗布した正極スラリを加熱して有機溶媒を乾燥させ、ロールプレスによって加圧成形する。正極合剤層は、正極スラリの有機溶媒を乾燥させることにより、正極集電体上に作製される。このようにして、正極合剤層と正極集電体とが密着した正極を作製することができる。
【００２７】
電極群２は、軸方向の長さが電極群２のほぼ直径あるいはそれ以下と短尺にしたもので、電極群２同士は、絶縁板３の部分で正極リード８同士および負極リード９同士が接合されている。図１では電極群２の軸方向の長さが略同じになっているが、異なる長さにしてもよい。
【００２８】
電極群２の外観を図２から図４に示す。図２は、図１の最上部に設置する電極群の外観図である。図３は、図１の中間部分に設置する電極群の外観図である。図４は、図１の最下部に設置する電極群の外観図である。
【００２９】
図２の電極群２は正極と負極とがセパレータを介して対向するように捲回され、巻き止めテープ１１が施されて仕上げられており、組立時に分割された電極群２の最上部に配置されるものである。正極リード８は、電極群２の最内周部分から電極群２の上面と下面から引き出され、負極リード９は最外周部分の電極群２の下面に引き出されている。
【００３０】
一方、図３の電極群２は組立時に中間に配置するもので、正極リード８が電極群２の最内周部分、負極リード９が電極群２の最外周部分の上面と下面の両面から引き出されている。また、図４の電極群２は組立時に最下端に配置するもので、上面に正極リード８と負極リード９、下面から負極リード９のみ引き出されている。
【００３１】
図５（Ａ）−図５（Ｃ）は、電極群２の上下端面に設置する絶縁板３の形状を示す図である。電極群２を重ねた構成とすることから、電極群２の上下面に電気的な短絡を防止するため、たとえばポリプロピレン、ポリエチレン、ポリイミドあるいはポリエステル製の絶縁板３を挟み込む必要があり、その形状を図５（Ａ）に示す。絶縁板３は円盤状で、中心に穴３１が開けられており、かつ正極リード８を取出すための切り込み３２および負極リード９を取出すための切り込み３３が設けられている。複数の電極群２の絶縁を考慮して、絶縁板３の直径は、電極群２の外径以上、電池缶４の内径以下とすることが好ましい。切り込み３２を通して負極リード９を取出し、切り込み３３を通して正極リード８を取出してもよいが、円筒形状の電池では一般の電池と同様、電池蓋７側を正極、電池缶４側を負極として接続されているため、切り込み３２を通して正極リード８を取出し、切り込み３３を通して負極リード９を取出すことが望ましい。中心の穴３１は、溶接電極棒を通すための穴である。
【００３２】
図５（Ａ）のバリエーションとして、図５（Ｂ）や図５（Ｃ）のように絶縁板３を形成してもよい。図５（Ｂ）や図５（Ｃ）では、切り込み３３が絶縁板３の中心に向くように形成されている。図５（Ａ）の絶縁板３に比べて、図５（Ｂ）や図５（Ｃ）の絶縁板３の方が、絶縁面積を確保できる。
【００３３】
上記した図２から図５のパーツで、本発明電池の電極群２を構成した例を図６に示す。
図４に示した最下端の電極群２の上に、図３の中間用電極群２を配置して、正極リード８同士の接合（接合部１０８）および負極リード９同士の接合（接合部１０９）とし、この接合部分に図５の絶縁板３を挟み込んである。中間用の電極群２の接続数は、電池の出力特性や形状に応じて決定し、最上端に図２の電極群２を配置したものである。図６では、各電極群２の間に挿入された絶縁板３の厚さは略同じであるが、異ならせても良い。
【００３４】
本発明の捲回式電池は、電池の充放電によって可逆的にリチウムイオンを吸蔵、放出して膨張・収縮を繰り返す電極群２の軸方向の長さを、電極群２の直径とほぼ同じか、それ以下にすることが好ましい。必要な電池特性を得るには、短尺の捲回体を電極リードにより軸方向に複数個接続することによって容易に達成できる。
【００３５】
次に、図７（Ａ）−図７（Ｂ）には、複数の電極群２を接続した縦断面形状の他の実施例を示す。電極群の軸方向に電池反応を起こさない領域を設ける（２）の方法として、活物質合剤を軸方向に分割塗工した正極合剤塗工部７２および負極合剤塗工部７４を用い、セパレータ７６を介して正極合剤塗工部７２と負極合剤塗工部７４とが互いに対向するように捲回された電極群２の部分断面図である。
【００３６】
この図では、充放電で膨張・収縮の大きな負極合剤塗工部７４側において、隣接する負極合剤塗工部７４と負極合剤塗工部７４の間に設けた負極合剤の塗っていない部分の負極集電体７３に曲率７５を設け、この曲率７５が容易に変形することによって電池反応部（活物質合剤の塗工部）で生じる軸方向への膨張・収縮挙動を吸収できるようにしたものである。図７（Ａ）では、正極合剤塗工部７２側においても、隣接する正極合剤塗工部７２と正極合剤塗工部７２の間に設けた負極合剤の塗っていない部分の正極集電体７１に曲率７５を設けてある。曲率７５は、正極集電体７１および負極集電体７３のいずれか一方または両方に形成されていてもよい。曲率７５が、正極集電体７１および負極集電体７３の両方に形成される場合、図７（Ａ）のように同じ方向に曲率７５を形成してもよいし、図７（Ｂ）のように異なる方向に曲率７５を形成してもよい。図７（Ａ）のように同一方向に曲率７５を形成した方が、図７（Ｂ）に比べて変形しても絶縁距離を保ち易い。
【００３７】
この電極合剤未塗工部に設ける曲率７５の形状、大きさや段数は、正極合剤塗工部７２および負極合剤塗工部７４における活物質合剤の充放電による膨張・収縮量や、分割する電極群の軸方向長さによって選定する必要があり、かつ膨張量を吸収した際、セパレータ７６に過渡な影響を及ぼさない範囲で変形できるような寸法形状とする必要がある。
【００３８】
本発明による捲回式二次電池の用途は、特に限定されない。例えば、パーソナルコンピュータ、ワープロ、コードレス電話子機、電子ブックプレーヤ、携帯電話、自動車電話、ハンディターミナル、トランシーバ、携帯無線機等の携帯情報通信機器の電源として使用することができる。また、携帯コピー機、電子手帳、電卓、液晶テレビ、ラジオ、テープレコーダ、ヘッドホンステレオ、ポータブルＣＤプレーヤ、ビデオムービー、電気シェーバー、電子翻訳機、音声入力機器、メモリーカード等の各種携帯機器の電源として使用できる。その他、冷蔵庫、エアコン、テレビ、ステレオ、温水器、オーブン電子レンジ、食器洗い機、乾燥機、洗濯機、照明器具、玩具等の家庭用電気機器として使用できる。また、家庭用、業務用を問わずに、電動工具や介護用機器（電動式車いす、電動式ベッド、電動式入浴設備など）の用電池としても利用可能である。さらに、産業用途として、医療機器、建設機械、電力貯蔵システム、エレベータ、無人移動車両などの電源として、さらには電気自動車、ハイブリッド電気自動車、プラグインハイブリッド電気自動車、ゴルフカート、ターレット車などの移動体用電源として、本発明を適用することができる。さらには、太陽電池や燃料電池から発生させた電力を本発明の電池モジュールに充電し、宇宙ステーション、宇宙船、宇宙基地などの地上以外で利用可能な蓄電システムとして用いることも可能である。
【実施例１】
【００３９】
実施例１は、直径約１６mmで長さ約６５mmのいわゆる円筒１８６５０型リチウムイオン電池に適用したもので、上記した図１から図６を用い、以下に具体的に説明する。
【００４０】
図２から図４で示した電極群２の正極には、厚み１５μｍのアルミニウム箔集電体に、正極活物質としてリチウム遷移金属複合酸化物を含む正極合剤をほぼ均等に塗工し、これを幅１７mm、長さ約７５０mmの帯状に切断した。一方、負極には、厚み１０μｍの銅箔集電体に、負極活物質としてリチウムイオンを可逆的に吸蔵、放出可能な黒鉛等からなる炭素粉末材料を含む負極合剤をほぼ均等に塗工し、これを幅１８mm、長さ約８００mmの帯状に切断した。これら帯状にした正極および負極には、捲回後に図２から図４に示した所定の位置に導電リード（正極リード８、負極リード９）が来るよう、電極端部の電極合剤を塗っていない集電体に電流を流すための導電リードを超音波溶接機で取り付けた。
【００４１】
また、セパレータには、ポリエチレン製の微多孔性で、厚さが１５〜５０μｍ程度の範囲から３０μｍのもの、捲回時に電極がはみ出さないように負極の幅よりさらに大きなものを選定した。セパレータとしては、ポリエチレン以外にポリプロピレンなどのポリオレフィン、ポリアミド、ポリアミドイミドなどを用いてもよい。
【００４２】
これら部材の捲回操作には、直径約４mmで半割れ構造の捲回軸が備えられている捲回装置を使用した。それぞれの電極群２は、ロール状に巻かれた２本のセパレータを引きだし捲回軸の半割れ部分に挟み込んで捲回軸を数回回転させて巻取り、セパレータとセパレータの間に正極および負極を挿入して捲回した。正極、負極およびセパレータには、捲回軸の回転方向と反対方向に所定の張力が加えられ、捲回中の巻きずれや緩み発生を防止した。正極および負極を巻き終えた後、さらにセパレータを数回巻いて切断し、端部を保護テープで止めて電極群２を作製した。
【００４３】
作製した電極群２は、図６に示したように軸方向に３個接続して、１個の電池用電極に仕上げた。ここで、電極群２同士の接合は、最初に電極群２の内側となる正極リード８同士を抵抗溶接機で接合し（接合部１０８）、接合後に折り畳んだ。負極リード９は電極群２の外側に取出し、電極群２間に絶縁板３を挿入した後、抵抗溶接機で接合し（接合部１０９）上向きに折り曲げた。最下端の負極リード９は、電極群２の中心の穴３１を覆うように内向きに折り曲げ、電極群２との間に絶縁板３を挟んで電気絶縁処理を強化した。
【００４４】
３個の電極群２を接続して作製した１８６５０型電池用電極は、図１に示したように負極側を下に、正極側を上にして上下に絶縁板３を取り付け、表面がニッケルメッキされた電池缶４内に収納した。電極群２の中央の穴を利用して溶接抵抗機の電極棒を挿入し、電池缶４の缶底に負極リード９を溶接した。次に、電池缶４の上部に電池蓋７を取り付けるための溝を付け、その溝の上側にガスケット１０を入れた後、正極リード８と電池蓋７を溶接した。ここまで組立てたものを真空乾燥機に入れ、６０℃の真空雰囲気で約１６時間保持し、電極群２や電池缶４に付着している水分を除去した。
【００４５】
次に、アルゴンガス雰囲気のグローブボックス内に移し、所定量の電解液を注入した。
電解液には、エチレンカーボネート、ジメチルカーボネート、エチルメチルカーボネート等の混合溶媒中に六フッ化燐酸リチウムを１ｍｏｌ／Ｌの濃度で溶解したものを用いた。
電解液を注入後、電池缶４上部のガスケット１０に電池蓋７を軽く入れ、かしめ機に装着して電池缶４をかしめて密封した。
【００４６】
電極が軸方向に分割された本発明の電池は、分割しない電池と比較して長さが短くなった分電池容量が数％低下した。しかし、軸方向に分割した短尺電極の採用により電池のサイクル寿命は大幅に改善された。これは、軸方向に分割しない長尺電極と比べると、充放電時に発生する軸方向の電極膨張・収縮を可能とし、応力集中が緩和されたためと考える。
【００４７】
なお、本実施例では、円筒１８６５０型リチウムイオン電池を取り上げたが、これに限定されるものでは無く、電極群２の接続個数を増して出力増大や、大型の円筒捲回式リチウム電池にも適用可能である。捲回方向に平行部がある角型捲回式電池では、軸方向中央部が膨張しても、この部分が内側あるいは外側に変形して応力が緩和されるのに対して、円筒型捲回式電池では、変形個所がないため、円筒型捲回式電池への本発明の適用が有効となる。
【００４８】
さらに円筒缶内の軸方向に設置した複数の短尺の電極群２を接続する正極リード８あるいは負極リード９に、一部の電極群２で何らかの原因によって内部短絡等が生じた場合を想定し、所定の過電流に達すると溶損して電流を遮断するフューズの適用や、温度が上昇すると抵抗が上昇して流れる電流を制限するＰＴＣ（Positive Temperature Coefficient）サーミスタが内部短絡場所に近いところに設置可能で、早期に異常電流を検出して電流遮断が可能となり、より安全性を充実させることが可能となる。
【実施例２】
【００４９】
以下、図７から図９を用いて本発明の第２の実施例を示す。実施例１と同様に、円筒１８６５０型リチウムイオン電池に適用した。
【００５０】
図８は、図７の電極構成と捲回方法を示す簡略図である。図９は、図８のＡ部ａ−ａ断面拡大図である。正極と負極の活物質合剤の塗工パターンおよび電極群に仕上げるための捲回方法を図８により説明する。
【００５１】
図８は、捲回装置（図示せず）の捲回部分を真上から見た図で、半割れの捲回軸８１の半割れ部分に左右２枚のセパレータ７６を挟み込み、このセパレータ７６とセパレータ７６の間に正極および負極を挿入して巻始める直前の状態を示す。図８において、セパレータ７６は電極群２の軸方向に分割されていない。
【００５２】
正極は、厚み１５μｍのアルミニウム箔である正極集電体７１の両面に、正極活物質であるリチウム遷移金属複合酸化物を含む正極合剤塗工部７２を３段の帯状に塗工したもので、間に正極合剤未塗工部があり縞状の塗工パターンとなっている。正極合剤塗工部７２の１段当りの塗工幅は、捲回体に仕上げた時の直径とほぼ同じ約１７mmとした。また、隣接する正極合剤塗工部７２と正極合剤塗工部７２との間の正極合剤未塗工部の幅は、この後示す負極活物質合剤の塗工幅と未塗工幅との相対的な位置関係から約４mmとした。正極の捲回方向の長さは、約７５０mmとした。また、正極の巻始め部分には、正極合剤の未塗工部を設け、この部分に正極導電リード７７を溶接し、その上に保護テープ８４を貼り付けて一部を絶縁した。
【００５３】
一方、負極は厚み１０μｍの銅箔である負極集電体７３の両面に、負極活物質としてリチウムイオンを可逆的に吸蔵、放出可能な黒鉛等からなる炭素粉末材料を含む負極合剤塗工部７４が３段の帯状に塗工され、隣接する負極合剤塗工部７４と負極合剤塗工部７４との間の負極合剤未塗工部との間で縞状の塗工パターンとなっている。負極合剤塗工部７４の１段当りの塗工幅は、約１８mmとした。また、負極合剤塗工部７４と負極合剤塗工部７４との間に設ける合剤を塗らない未塗工部の幅は、約３mmとした。負極の捲回方向の長さは、約８００mmとした。また、負極の巻終り部分には、負極合剤の未塗工部を設け、この部分に負極導電リード７８を溶接した。
【００５４】
これら正極と負極は、捲回軸８１に巻き取られる前に曲率加工用ロールに通し、電極の未塗工部に曲率７５を加工した。曲率加工用ロールのａ−ａ断面部分拡大図を図９に示す。曲率加工用の上ロール８２は、電極を下から支える下ロール９１と、ロール表面に所定の曲率を加工するための凸部８３が設けられた上ロール８２で構成した。上ロール８２の凸部８３の曲率は、半楕円状とし長軸側の半径を２mm、短軸側の半径を０.２mmとした。
捲回装置の正極側と負極側に、この上ロール８２と下ロール９１を設置し、その間に電極を通すことにより、正極および負極の未塗工部分に変位吸収用の曲率７５を形成させながら捲回軸８１を回転させて捲回した。電極を巻取り、さらにセパレータ７６を巻いて作製した電極群の終端をテープ止めし、捲回軸８１の半割れ部分を上下の矢印方向に抜き取って電極群２とした。この電極群２を電池缶４内に挿入し、負極リード９を電池缶４の底に、正極リード８を電池蓋７に溶接し、電解液を注入して蓋をして電池化した。
【００５５】
得られた電池は、電極合剤塗工部を分割しない電池と比較して電池反応部の長さが短くなった分、電池容量が数％低下した。しかし、円筒捲回式電極の軸断面方向に電極合剤の未塗工部分を設け、その部分に曲率を設けたことにより、電池のサイクル寿命は大幅に改善された。これは軸方向に分割しない長尺電極と比べると、充放電時に発生する軸方向の電極膨張・収縮の変位を、この曲率部分で吸収し、応力集中が緩和されたためと考える。
【００５６】
実施例に示した膨張・収縮量を吸収するための曲率は、負極に黒鉛を用いることを想定したものであるが、膨張量の大きな合金化負極材料等を用いる場合には、その膨張量に応じた大きな曲率や段数を増すことによって対応が可能である。
【符号の説明】
【００５７】
１  円筒型リチウムイオン電池
２  電極群
３  絶縁板
４  電池缶
５  上絶縁板
６  下絶縁板
７  電池蓋
８  正極リード
９  負極リード
１０  ガスケット
１１  巻き止めテープ
７１  正極集電体
７２  正極合剤塗工部
７３  負極集電体
７４  負極合剤塗工部
７５  曲率
７６  セパレータ
８１  捲回軸
８２  上ロール
８３  凸部
９１  下ロール
【図１】
0005838073.tif 000002
【図２】
0005838073.tif 000003
【図３】
0005838073.tif 000004
【図４】
0005838073.tif 000005
【図５（Ａ）】
0005838073.tif 000006
【図５（Ｂ）】
0005838073.tif 000007
【図５（Ｃ）】
0005838073.tif 000008
【図６】
0005838073.tif 000009
【図７（Ａ）】
0005838073.tif 000010
【図７（Ｂ）】
0005838073.tif 000011
【図８】
0005838073.tif 000012
【図９】
0005838073.tif 000013